【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
ポリマーホストと、Ｃｏ＋２化合物、Ｎｉ＋２化合物またはそれらの混合物を包含する染料とを含むフィルター材料であって、該フィルター材料が５００ｎｍで少なくとも８０％の透過率および６５０〜７００ｎｍで１０％以下の透過率を有し、そして該染料が、室温を大きく下回る温度以下の融点を有する、前記フィルター材料。
【請求項２】
染料が、Ｃｏ＋２ＸｎＹｚ（Ａ＋）２化合物［式中、ＸはＣｌ−であり；ＹはＢｒ−であり；ｎおよびｚは少なくとも０であり；ｎ＋ｚ＝４であり；そして、Ａ＋はテトラアルキルアンモニウムカチオンである］を含む、請求項１に記載のフィルター材料。
【請求項３】
さらに、ハロゲン化テトラアルキルアンモニウムを含む、請求項２に記載のフィルター材料。
【請求項４】
染料が、Ｎｉ＋２ＸｎＹｚ（Ａ＋）２化合物［式中、ＸはＣｌ−であり；ＹはＢｒ−であり；ｎおよびｚは少なくとも０であり；ｎ＋ｚ＝４であり；そして、Ａ＋はテトラアルキルアンモニウムカチオンである］を含む、請求項１に記載のフィルター材料。
【請求項５】
染料がさらにＴＯＭＡを含む、請求項１に記載のフィルター材料。
【請求項６】
染料がＣｏ（ＯＰＡｒ３）２＋化合物を含む、請求項１に記載のフィルター材料。
【請求項７】
染料がＣｏ（ＯＰ（Ｏ）（Ｏアルキル）２）２化合物を含む、請求項１に記載のフィルター材料。
【請求項８】
ポリマーホストと、６００〜８００ｎｍでの吸収極大および約６０℃以下の融点を有する非光輝性染料材料とを含むフィルター材料であって、該染料材料が、Ｃｏ＋２化合物、Ｎｉ＋２化合物またはそれらの混合物を含む、前記フィルター材料。
【請求項９】
ポリマーホストが、アクリレートポリマー、メタクリレートポリマーまたはそれらの混合物を含む、請求項８に記載のフィルター材料。
【請求項１０】
モノマー成分と、６００〜８００ｎｍでの吸収極大および約６０℃以下の融点を有する非光輝性染料とを含むフィルター前駆材料であって、該染料が、Ｃｏ＋２化合物、Ｎｉ＋２化合物またはそれらの混合物を包含し、そして該モノマー成分が、重合して、染料でドープされたポリマーホストを形成することができる、前記フィルター前駆材料。
【請求項１１】
さらに、ハロゲン化テトラアルキルアンモニウムを含む、請求項１０に記載のフィルター前駆材料。
【請求項１２】
非光輝性染料が（ＴＯＭＡ）２ＣｏＸ４塩［式中、Ｘは、ハロゲン化物イオンまたはハロゲン化物イオンの混合物である］を含む、請求項１０に記載のフィルター前駆材料。
【請求項１３】
非光輝性の四面体配位ＣＯ（ＩＩ）化合物、四面体配位Ｎｉ（ＩＩ）化合物またはそれらの混合物を包含する染料を含むフィルター材料であって、該フィルター材料が、５００ｎｍでの少なくとも８０％の透過率と、１０％以下の透過率を伴うより長波長での急勾配のカットオフ吸収バンドとを有する、前記フィルター材料。
【手続補正２】
【補正対象書類名】明細書
【補正対象項目名】０１０２
【補正方法】変更
【補正の内容】
【０１０２】
好ましい態様および具体例を与えているが、これらは例示のために過ぎず、開示した厳密な詳細に限定するものではないことは理解される。例えば、具体的波長の光について検討しているが、他のタイプの光を利用することができる。さまざまなカットオフ特性を達成することができる。さらに、航空電子工学的ディスプレイシステムについて検討しているが、染料に基づくフィルターを必要とする他のディスプレイシステムに本発明の原理を利用することができる。さらに、光を処理する用途、例えばスイッチパネル、点灯スイッチ、ベゼルキー、閃光およびレーザーに対する目の保護具に、本発明の原理を利用することができる。さまざまな修正を、請求されている範囲から逸脱することなく、請求項の等価物の範囲および領域内で、細部に加えることができる。
本発明は以下の態様を含む。
［１］  ポリマーホストと、Ｃｏ＋２化合物、Ｎｉ＋２化合物またはそれらの混合物を包含する染料とを含むフィルター材料であって、該フィルター材料が５００ｎｍで少なくとも８０％の透過率および６５０〜７００ｎｍで１０％以下の透過率を有し、そして該染料が、室温を大きく下回る温度以下の融点を有する、前記フィルター材料。
［２］  前記フィルター材料が６００〜６４０ｎｍに鋭いカットオフを有する、［１］に記載のフィルター材料。
［３］  前記フィルター材料が非光輝性である、［１］に記載のフィルター材料。
［４］  染料が、Ｃｏ＋２ＸｎＹｚ（Ａ＋）２化合物［式中、ＸはＣｌ−であり；ＹはＢｒ−であり；ｎおよびｚは少なくとも０であり；ｎ＋ｚ＝４であり；そして、Ａ＋はテトラアルキルアンモニウムカチオンである］を含む、［１］に記載のフィルター材料。
［５］  Ａ＋が、少なくとも１５個の炭素原子を有するテトラアルキルアンモニウムカチオンである、［１］に記載のフィルター材料。
［６］  Ａ＋がメチルトリアルキルアンモニウムカチオンである、［１］に記載のフィルター材料。
［７］  さらに、ハロゲン化テトラアルキルアンモニウムを含む、［４］に記載のフィルター材料。
［８］  染料が、Ｎｉ＋２ＸｎＹｚ（Ａ＋）２化合物［式中、ＸはＣｌ−であり；ＹはＢｒ−であり；ｎおよびｚは少なくとも０であり；ｎ＋ｚ＝４であり；そして、Ａ＋はテトラアルキルアンモニウムカチオンである］を含む、［１］に記載のフィルター材料。
［９］  染料がさらにＴＯＭＡを含む、［１］に記載のフィルター材料。
［１０］  染料がＣｏ（ＯＰＡｒ３）２＋化合物を含む、［１］に記載のフィルター材料。
［１１］  Ｃｏ（ＯＰＡｒ３）２＋化合物が、Ｃｏ（ＯＰＰｈ３）４２＋塩、Ｃｏ（ＯＡｃ）２（ＯＰＰｈ３）２またはそれらの混合物を含む、［１］に記載のフィルター材料。
［１２］  染料がＣｏ（ＯＰ（Ｏ）（Ｏアルキル）２）２化合物を含む、［１］に記載のフィルター材料。
［１３］  ポリマーホストと、６００〜８００ｎｍでの吸収極大および約６０℃以下の融点を有する非光輝性染料材料とを含むフィルター材料であって、該染料材料が、Ｃｏ＋２化合物、Ｎｉ＋２化合物またはそれらの混合物を含む、前記フィルター材料。
［１４］  ポリマーホストが、アクリレートポリマー、メタクリレートポリマーまたはそれらの混合物を含む、［１３］に記載のフィルター材料。
［１５］  メタクリレートポリマーが、ＰＭＭＡ、メチルメタクリレート／ブチルメタクリレートコポリマーまたはそれらの混合物を含む、［１３］に記載のフィルター材料。
［１６］  ポリマーホストが、架橋アクリレートポリマー、架橋メタクリレートポリマーまたはそれらの混合物を含む、［１３］に記載のフィルター材料。
［１７］  モノマー成分と、６００〜８００ｎｍでの吸収極大および約６０℃以下の融点を有する非光輝性染料とを含むフィルター前駆材料であって、該染料が、Ｃｏ＋２化合物、Ｎｉ＋２化合物またはそれらの混合物を包含し、そして該モノマー成分が、重合して、染料でドープされたポリマーホストを形成することができる、前記フィルター前駆材料。
［１８］  モノマー成分が、（ａ）アクリレートモノマー、メタクリレートモノマー、またはそれらの混合物；（ｂ）ジアクリレートモノマー、ジメタクリレートモノマー、トリアクリレートモノマー、トリメタクリレートモノマー、またはそれらの混合物；および（ｃ）光開始剤を包含する、［１７］に記載のフィルター前駆材料。
［１９］  モノマー成分が、（ａ）ヒドロキシ官能性モノマー；および（ｂ）少なくとも２個の重合性官能基を包含するモノマーを包含する、［１７］に記載のフィルター前駆材料。
［２０］  モノマー成分が、（ａ）ヒドロキシ官能性α，β−不飽和エステルモノマー；および（ｂ）少なくとも２個のα，β−不飽和エステル官能基を包含するモノマーを包含する、［１７］に記載のフィルター前駆材料。
［２１］  さらに、ハロゲン化テトラアルキルアンモニウムを含む、［１７］に記載のフィルター前駆材料。
［２２］  非光輝性染料が（ＴＯＭＡ）２ＣｏＸ４塩［式中、Ｘは、ハロゲン化物イオンまたはハロゲン化物イオンの混合物である］を含む、［１７］に記載のフィルター前駆材料。
［２３］  ６００〜８００ｎｍでの吸収極大および約７２℃以下の融点を有する非光輝性染料材料であって、前記染料材料が、Ｍ＋２ＸｎＹｚ（Ａ＋）２化合物［式中、Ｍ＋２は、Ｃｏ＋２、Ｎｉ＋２またはそれらの混合物であり；ＸおよびＹはハロゲン化物であり；ｎおよびｚは少なくとも０であり、ｎ＋ｚ＝４であり；そして、Ａ＋はテトラアルキルアンモニウムカチオンである］を含む、前記非光輝性染料材料。
［２４］  ６００〜６４０ｎｍに鋭いカットオフを有する、［２３］に記載の染料材料。
［２５］  ＸがＣｌ−であり；ＹがＢｒ−である、［２３］に記載の染料材料。
［２６］  Ｍ＋２がＣｏ＋２である、［２３］に記載の染料材料。
［２７］  Ａ＋が、少なくとも１５個の炭素原子を有するテトラアルキルアンモニウムカチオンである、［２３］に記載の染料材料。
［２８］  Ａ＋がメチルトリアルキルアンモニウムカチオンである、［２３］に記載の染料材料。
［２９］  Ａ＋がメチルトリオクチルアンモニウムカチオンである、［２３］に記載の染料材料。
［３０］  さらに、ハロゲン化テトラアルキルアンモニウムを含む、［２３］に記載の染料材料。
［３１］  Ｍ＋２ＸｎＹｚ（Ａ＋）２化合物が、ＣＯ＋２ＸｎＹｚ（Ａ＋）２化合物［式中、ＸはＣｌ−であり、ＹはＢｒ−であり；そして、ハロゲン化テトラアルキルアンモニウムは、塩化テトラアルキルアンモニウム、臭化テトラアルキルアンモニウム、またはそれらの混合物である］を含む、［３０］に記載の染料材料。
［３２］  Ａ＋がメチルトリアルキルアンモニウムカチオンであり；そして、ハロゲン化テトラアルキルアンモニウムが、塩化メチルトリアルキルアンモニウム、臭化メチルトリアルキルアンモニウム、またはそれらの混合物である、［３０］に記載の染料材料。
［３３］  前記染料材料が、Ｃｏ＋２Ｂｒ４（Ａ＋）２化合物を含み；そして、Ａ＋が、少なくとも１５個の炭素原子を有するメチルトリアルキルアンモニウムカチオンである、［３０］に記載の染料材料。
［３４］  非光輝性の四面体配位ＣＯ（ＩＩ）化合物、四面体配位Ｎｉ（ＩＩ）化合物またはそれらの混合物を包含する染料を含むフィルター材料であって、該フィルター材料が、５００ｎｍでの少なくとも８０％の透過率と、１０％以下の透過率を伴うより長波長での急勾配のカットオフ吸収バンドとを有する、前記フィルター材料。
［３５］  染料が、低い結晶化傾向および／またはマトリックスへの高い溶解度を有する、［３４］に記載のフィルター材料。
［３６］  染料が、Ｃｏ２＋Ｘ−ｍＹ−ｎＡ＋２化合物［式中、ＸはＣｌ−であり；ＹはＢｒ−であり；ｎおよびｍは少なくとも０であり；ｎ＋ｍ＝４であり；そして、Ａはカチオンである］を含む、［３４］に記載のフィルター材料。
［３７］  Ａが、第四級アンモニウムまたはホスホニウムカチオンあるいはそれらの混合物である、［３６］に記載のフィルター材料。
［３８］  Ａがメチルトリアルキルアンモニウムカチオンである、［３６］に記載のフィルター材料。
［３９］  さらに、ハロゲン化第四級アンモニウムを含む、［３６］に記載のフィルター材料。
［４０］  染料が、Ｎｉ２＋Ｘ−ｍＹ−ｎＡ＋２化合物［式中、ＸはＣｌ−であり；ＹはＢｒ−であり；ｎおよびｍは少なくとも０であり；ｎ＋ｍ＝４であり；そして、Ａはカチオンである］を含む、［３４］に記載のフィルター材料。
［４１］  染料が、Ｃｏ（ＯＰＲ３）４２＋化合物［式中、Ｒはアルキル、アリール、アルカリルまたはそれらの混合物である］を含む、［３４］に記載のフィルター材料。
［４２］  Ｃｏ（ＯＰＲ３）４２＋化合物が、Ｃｏ（ＯＰＰｈ３）４２＋塩［式中、Ｐｈはフェニルである］を含む、［４１］に記載のフィルター材料。
［４３］  染料が、Ｃｏ［ＯＰ（Ｏ）（ＯＲ）２］２化合物［式中、Ｒはアルキル、アリール、アルカリルまたはそれらの混合物である］を含む、［３４］に記載のフィルター材料。
［４４］  ポリマーホストと、６００〜８００ｎｍに極大を伴う急勾配のカットオフ吸収を有する非光輝性染料材料とを含むフィルター材料であって、該染料材料がＣｏ（ＩＩ）化合物、Ｎｉ（ＩＩ）化合物またはそれらの混合物を含み、約７２℃以下の融点を有する、前記フィルター材料。
［４５］  ポリマーホストが、アクリレートポリマー、アクリレートコポリマーまたはそれらの混合物を含む、［４４］に記載のフィルター材料。
［４６］  アクリレートポリマーが、ポリ（メチルメタクリレート）、ポリ（エチルメタクリレート）、メチルメタクリレート／ブチルメタクリレートコポリマーまたはそれらの混合物を含む、［４４］に記載のフィルター材料。
［４７］  モノマー成分と、６００〜８００ｎｍに極大を伴う急勾配のカットオフ吸収を有する非光輝性染料とを含むフィルター前駆材料であって、該染料が、Ｃｏ（ＩＩ）化合物、Ｎｉ（ＩＩ）化合物またはそれらの混合物を包含し、そして、該モノマー成分が、重合して、染料でドープされたポリマーホストを形成することができ、そして、該染料が、約７２℃以下の融点を有する、前記フィルター前駆材料。
［４８］  さらに、ハロゲン化第四級アンモニウムを含む、［４７］に記載のフィルター前駆材料。
［４９］  ６００〜８００ｎｍに極大を伴う急勾配のカットオフ吸収を有する非光輝性染料材料であって、前記染料材料が、Ｍ２＋Ｘ−ｍＹ−ｎＡ＋２化合物［式中、Ｍは、Ｃｏ２＋、Ｎｉ２＋またはそれらの混合物であり；Ｘ−およびＹ−はハロゲン化物イオンであり；ｍおよびｎは少なくとも０であり、ｍ＋ｎ＝４であり；そして、Ａ＋は第四級アンモニウムカチオンである］を含む、前記非光輝性染料材料。
［５０］  ＸがＣｌ−であり；ＹがＢｒ−である、［４９］に記載の染料材料。
［５１］  Ｍ２＋がＣｏ２＋である、［４９］に記載の染料材料。
［５２］  Ｍ２＋Ｘ−ｍＹ−ｎＡ＋２化合物が、Ｃｏ２＋Ｘ−ｍＹ−ｎＡ＋２化合物［式中、ＸはＣｌ−であり、ＹはＢｒ−であり；そして、ハロゲン化テトラアルキルアンモニウムは、塩化テトラアルキルアンモニウム、臭化テトラアルキルアンモニウム、またはそれらの混合物である］を含む、［４９］に記載の染料材料。
［５３］  前記染料材料がＣｏ２＋Ｘ−ｍＹ−ｎＡ＋２化合物を含み；そして、Ａ＋が、少なくとも２５個の炭素原子を有するメチルトリアルキルアンモニウムカチオンである、［４９］に記載の染料材料。